REVENDICATIONS 1) Zéolithe L de rapport molaire SiO2/A1203 global au moins egal à 8 ayant une teneur en potassium inferieure à 2,9 % en poids, une teneur en sodium inférieure à 0,5 % en poids, des paramètres cristallins a et # respectivement inférieurs à 1,836 nm et 0,754 nm, une capacité d'adsorption d'azote, mesurée à 77 K sous une pression partielle PIPs = 0,19, supérieure à 11 % en poids, une capacite d'adsorption de benzene determinee à 30 C sous une pression partielle P/Ps = 0,25, supérieure à 8,5 % en poids, ladite zéolithe L possedant un réseau de pores secondaires (mésopores) dont les rayons sont compris entre 0,8 nm et 20 nm, le volume des pores secondaires représentant de 5 à 70 % du volume poreux total. 2) Zéolithe L selon la revendication 1 de rapport molaire Si02/A1203 global au moins égal à 12, ayant une teneur en potassium inferieure à 0,7 % en poids, une teneur en sodium inférieure à 0,5 % en poids, des paramètres cristallins a et # respectivement inférieurs à 1,815 nm et 0,752 nm, une capacité d'adsorption d'azote, mesuree à 77 K sous une pression partielle P/Ps = 0,19, supérieure à 14 % en poids, une capacité d'adsorption de benzène determinee à 30 C sous une pression partielle P/Ps = 0,25 supérieure à 11 % en poids, ladite zéolithe L possédant un réseau de pores secondaires (mésopores) dont les rayons sont compris entré 1,5 nm et 6 nm, le volume des pores secondaires representant de 20 à 70 % du volume poreux total. 3) Zéolithe L selon l'une des revendications 1 et 2 dans laquelle le rapport molaire Si02/A1203 est supérieure à 100. 4) Zéolithe L selon l'une des revendications 1 à 3 dans laquelle le taux de cristallinité DX est supérieur à 60 %. 5) Zéolithe selon la revendication 4 dans laquelle ledit taux DX est supérieur à 80 %. 6) Procéde de fabrication d'une zéolithe selon l'une des revendications 1 à 5 à partir d'une zéolithe L de rapport molaire SiO2/Al2O3 généralement compris entre 5,2 et 6,9, dont le rapport molaire K /(K+ + Na+) est généralement compris entre 1 et 0,3 et dont les paramètres cristallins a et c sont respectivement égaux à 1,84+ 0,004 et 0,752 + 0,003 nm, le procédé étant caractérisé en ce que (a) On abaisse la teneur en potassium à une valeur inférieure à 6 % en poids, - soit par au moins un echange ionique, entre 0 et 150 C, dans une solution d'un sel d'ammonium ionisable de normalité située entre 0,1N et la saturation, - soit par au moins un traitement entre 0 et 150 C dans une solution d'un acide minéral ou organique de normalité inférieure à 1N. (b) On calcine sous air ou gaz inerte contenant moins de 15 % de vapeur d'eau le produit obtenu à l'étape précédente pendant au moins 20 minutes à une température inférieure à 800 C. (c) On traite le produit -obtenu à l'étape précédente entre 0 et 150 C : - soit par une solution d'un sel d'ammonium ionisable de normalité comprise entre 0,1 N et la saturation, - soit par une solution d'un acide mineral ou organique de normalité inférieure à lON de façon à abaisser la teneur en potassium à moins de 2,9 % en poids. (d) On soumet le produit obtenu à l'étape précédente - soit à une calcination dans un gaz (à base d'air ou inerte) renfermant en volume 5 à 100 % de vapeur d'eau, - soit à une calcination en atmosphère confinee (self steaming). (e) On soumet le produit obtenu à l'étape précédente, pendant au moins 20 minutes, à au moins une attaque dans une splution d'un acide minéral ou organique entre 0 et 1500C, la solution acide ayant une normalité comprise entre 0,05 et lON.